(57)【要約】本発明は、中空構造タイプであり、且つ金属材料からなるウッドヘッドまたはアイアンヘッドのゴルフクラブヘッドのフェース及びフェース周辺の内面に、ピーニング処理を施し、係る処理効果を失わないための工夫とその製造方法を課題とする。  中空構造タイプのウッドヘッドまたはアイアンヘッドのゴルフクラブヘッドにおいて、金属材料からなるヘッド本体に設けた開口部を利用して、フェース及び必要な場合はフェース周辺に改質処理を行い、且つ処理効果を失わない方法によって開口部を蓋部材で塞ぐ成形を行なう製造方法により、従来成しえなかった機能性能の高いゴルフクラブを、容易に且つ低コストで提供する。
2004101079.tif 000002
【特許請求の範囲】
【請求項１】
金属からなる中空構造のゴルフクラブヘッドにおいて、トップ部、ソール部又はサイド部に開口を有するヘッド本体部を形成した後、フェース及びフェース周辺を内面からピーニング処理を施し、その後、該開口を塞いだことを特徴とするゴルフクラブヘッドの製造方法。
【請求項２】
樹脂、ＦＲＰ又は金属製の蓋部材で開口を塞いだことを特徴とする請求の範囲第１項に記載のゴルフクラブヘッドの製造方法。
【請求項３】
蓋部材は、接着、嵌合又はねじ止めによって取り付けられることを特徴とする請求の範囲第２項に記載のゴルフクラブヘッドの製造方法。
【発明の詳細な説明】
【技術分野】［０００１］  本発明はゴルフクラブヘッドの製造方法に関するものである。
【背景技術】［０００２］  従来、金属製ゴルフクラブヘッド（以下「ヘッド」と言う。）は、その強度や美観の向上などを目的として様々な熱処理や表面処理等（以下「改質処理等」と言う。）が行なわれており、例えば内面にピーニング処理を施して圧縮応力を残留させること（例えば特許文献１）、浸炭処理を施すこと（例えば特許文献２）などが知られている。
［０００３］  また、金属製ヘッド、特に中空構造を有するヘッドは、二以上の部材を溶接接合して製造するのが最も一般的であるが、部材が異種材である場合の溶接は溶解温度の違いにより接合強度の不足が生じることが知られている。
［０００４］  更に、トップに開口を設け、該開口部をＦＲＰで塞いだゴルフクラブヘッドも知られている（例えば特許文献３）。これは、開口部の縁をＦＲＰで上下から挟んで接着するものである。
特許文献１：日本国特開２００３−１０３６６号公報
特許文献２：日本国特開平６−２６１９６０号公報
特許文献３：日本国特開２００３−２０５０５５号公報
【発明の開示】
【発明が解決しようとする課題】［０００５］  各種改質処理等は加熱によって効果が消失するものが多く、本発明者らのテストによると溶接時の熱によっても効果の消失する場合があることが判明した。例えば、ピーニング処理は、被処理部材の表面付近に圧縮応力を残留させ、疲労強度を向上させるが、溶接時の熱で高温化することで、金属組織が再結晶化し、残留応力が失われると考えられる。
［０００６］  本発明は、係る実情に鑑み、改質処理を施した後に、発熱が比較的低温領域である方法によって接合等の加工を行なうことにより、改質処理等の効果を維持するヘッドの製造方法を提供しようとするものである。
【課題を解決するための手段】［０００７］  本発明は、金属からなる中空構造のヘッドにおいて、トップ部、ソール部又はサイド部に開口を有するヘッド本体部を形成した後、フェースの内面にピーニング処理を施し、その後、該開口を塞いだことを特徴とするヘッドの製造方法を提供することで上記の課題を解決する（請求の範囲第１項）。トップ部、ソール部、サイド部のフェースに近い部分、即ちフェース周辺部も大きな応力にさらされるので、この部分にもピーニング処理を施すとより効果的である。その場合、フェースとフェース周辺部を一体化したフェースプレートとするのが好適である。フェースとフェース周辺部の間に溶接部が存在すると、ピーニングが接合強度に悪影響を与えたり、接合部ではピーニングの効果が得られないおそれがあるからである。
［０００８］  また本発明は、樹脂、ＦＲＰ又は金属製の蓋部材で開口を塞いだ請求項１に記載のヘッドの製造方法を提供することで上記の課題を解決する（請求の範囲第２項）。
［０００９］  また本発明は、蓋部材は、接着、嵌合又はねじ止めによって取り付けられる請求項２に記載のヘッドの製造方法を提供することで上記の課題を解決する（請求の範囲第３項）。
【発明の効果】［００１０］  請求項１〜３記載のヘッドの製造方法によれば、成形工程において施した改質処理等の効果を失うことなく、簡便に且つ低コストで、性能、強度や美観に優れたヘッドを製造できるという優れた効果を奏し得る。
【図面の簡単な説明】［００１１］［図１］本発明からなるウッドヘッドのヘッド本体に、フェース部材及びトップ部を塞ぐトップ蓋部材を装着する前のウッドヘッドの斜視図である。
［図２］ヘッド本体にフェース部材を溶接により接合した状態のウッドヘッドの斜視図である。
［図３］トップ部の別の開口形状の斜視図である。
［図４］トップ部の二分割開口形状の斜視図である。
［図５］ソール部開口のウッドヘッドの斜視図である。
［図６］ソール部の別の開口形状の斜視図である。
［図７］サイド部開口のヘッドの斜視図である。
［図８］トップ部の開口部を利用してショットピーニング処理を行なう場合の概要説明図である。
［図９］ソール部の開口部を利用してショットピーニング処理を行なう場合の概要説明図である。
［図１０］サイド部の開口部を利用してショットピーニング処理を行なう場合の概要説明図である。
［図１１］トップ開口を塞ぐトップ蓋部材である。
［図１２］トップ蓋部材を装着したヘッドである。
［図１３］トップ部の開口部を利用してショットピーニング処理を行なう他の例の概要説明図である。
【符号の説明】
［００１２］  １  ヘッド本体
２  フェースプレート
３  トップ蓋部材
４  フェース部
５  トップ部
６  ソール部
７  サイド部
８  ホーゼル部
９  フェース開口
１０  トップ開口
１１  ソール開口
１２  サイド開口
１３  ピーニング装置のノズル
【発明を実施するための最良の形態】［００１３］  以下、本発明の実施形態を、添付図面を参照して説明する。
【実施例１】［００１４］  図１は本発明によるヘッドの実施例であり、ヘッド本体１と接合前のフェースプレート２及びトップ蓋部材３からなるウッドヘッドの斜視図である。フェース部４、トップ部５、ソール部６、サイド部７及びホーゼル部８を含むヘッド本体１は、フェース部４及びトップ部５の中央部が大きく開口され、フェース開口９及びトップ開口１０からはソール部６及びサイド部７の内側面が見えている。フェースプレート２は、ヘッド本体１のフェース開口９に溶接により接合される。ヘッド本体１は、例えばチタン合金の精密鋳造製法によって形成される。
［００１５］  図２は、上記のヘッド本体１のフェース部４のフェース開口９に、Ｔｉ−１３Ｖ−１１Ｃｒ−３ＡＬ或いはＴｉ−１５Ｖ−６Ｃｒ−３ＡＬの組成を有するチタン合金の圧延材料からなるフェースプレート２を、レーザー溶接、電子ビーム溶接又はティグ溶接によって接合したものである。フェースプレート２を、ヘッド本体と別部材のより高強度な圧延材料を用いることにより、フェース部分の強度を高めることができ、ヘッドの高反発化及び高慣性モーメント化にも有利である。
［００１６］  フェースプレート２の材料は上記の他に、例えばＴｉ−１５Ｖ−３Ｃｒ−３Ｓｎ−３Ａｌ、Ｔｉ−１５Ｍｏ−５Ｚｒ、Ｔｉ−１５Ｍｏ−５Ｚｒ−３Ａｌ、Ｔｉ−３Ａｌ−８Ｖ−６Ｃｒ−４Ｍｏ−４Ｚｒ、Ｔｉ−２２Ｖ−４Ａｌが例示される。
［００１７］  図３及び図４は、ヘッド本体１のトップ部５に設けたトップ開口１０の別の形状例であり、開口形状は図１乃至図４の例に限らず三分割、四分割も可能である。図５及び図６は、ヘッド本体１のソール部６に設けたソール開口１１の形状例である。更に図７は、ヘッド本体のサイド部７にサイド開口１２を設けた例である。
［００１８］  上記のヘッド本体１に設けたトップ開口１０、ソール開口１１またはサイド開口１２を利用し、該開口部からピーニング装置のノズルを差し込んで、ヘッド本体１のフェース及びフェース周辺を内面からピーニング処理の後に、後述の蓋部材をヘッド本体の開口部に装着するのである。図１〜７に示した構造のウッドヘッドは、いずれも本発明を好適に適用できるものの例である。
［００１９］  図８はトップ部５に設けたトップ開口１０からピーニング装置のノズル１３を挿入し、フェース及びフェース周辺の内面にショットピーニング処理を行なっている状態のヘッド本体１の概念図であり、同様に図９はソール部６に設けたソール開口１１から、同様に図１０はサイド部７に設けたサイド開口１２からノズル１３を挿入してショットピーニング処理を行なっている状態の概念図である。
［００２０］  図１１はヘッド本体１のトップ部５に設けられたトップ開口１０を塞ぐためのトップ蓋部材３の斜視図である。図１２はトップ蓋部材３を、ヘッド本体１のトップ開口１０に装着したヘッドの外観図である。蓋部材３は、カーボン繊維クロスの熱間加圧積層により成形された複合材料を用いた。
［００２１］  ピーニング処理用のショット材は、フェース部材より硬度の大きい材料を使用する必要がある。ショット材の硬度が小さいと、フェース部と衝突しても十分な局部的変形を生じさせることができず、圧縮応力を残留させることができないからである。ショット材としては、例えば高炭素クロム軸受鋼ＳＵＪ２を用い、更に直径は１ｍｍ以上が好適である。また、アモルファス組織を有する金属もショット材として好適である。硬度が高く、更に弾性域が広くて組成変形をしにくいので、フェース材に対し効率的に圧縮応力を残留させることができ、且つショット材としての耐久性に優れるからである。
［００２２］  また、ショット材は角の無い形状のものを使用すべきで、理想的には球を用いると好適である。角の有るショット材では、フェース内面に新たな傷をつけることとなり、この傷から切欠効果により疲労等が発生する恐れがある。これと関係して、粒数が少なく、交換が容易で、滑らかな面が得られる超音波ショットピーニングは有利である。エア式ショットピーニングでは、大量に高価な粒を使用し、長期間の使用で粒真円度がくずれ、安定した滑らかな表面が得られないからである。
［００２３］  前述の通り、ピーニング処理を施すことにより、残留応力による疲労強度の向上を図ることができるが、係るピーニングの効果は熱を加えることにより失われてしまう。熱を加えることにより金属材料が再結晶化し、ピーニングによって生じた残留応力が失われるためであり、フェース部が再結晶温度以上にならない成形手段を講じなければならない。
［００２４］  フェース部材に用いるチタン合金の再結晶温度は２５０℃以上であり、よって少なくとも２００℃以下で加工ができる接着によって蓋部材の装着を行なった。使用する接着剤は、例えばエポキシ系の場合で１５０℃から０℃の可使範囲で、変性エポキシ接着剤でも２００℃以下である。温度範囲を越えた工程による接着は、十分な接着強度が得られ難いとともに、作業性も低下し適さない。
［００２５］  また、ヘッド本体の開口を塞ぐ蓋部材を装着する接合面の幅を１５ｍｍ以上とすることにより、ヘッドとして十分な接合強度が確保され、必要な耐久性が得られる。
［００２６］  ところで、前述のとおり特許文献３にて、蓋部材の本体との接合部形状を二股にして挟み込む方法が開示されているが、接合に必要な面積を確保するために挟み込む形状にするのは、成形が困難でコストが高い。これに対し本願発明は、単純な平面接合部を用い、且つ十分な接合面積を得るために、１５ｍｍ幅の接合帯を設けることにより、成形が容易で低コストでありながら十分な接合強度を確保することができるものである。
［００２７］  蓋部材に用いる材料は、ヘッド本体と同じ金属材料でもよいが、ヘッド本体より低比重材が好ましい。例えばカーボン繊維を用いた複合材料を使用すると、軽量でヘッドの重心位置を低く設定することや、ヘッドの慣性モーメントを大きくしたり、ヘッド体積を大きくすることが可能で好適である。
［００２８］  また、蓋部材の複合材料には、基材となるカーボン繊維にアラミド繊維を混入したり、アラミド繊維のクロス層を挟むこと、繊維状に加工したアモルファス合金箔を混入することもできる。特に、ソール部６にソール開口１１を設けて、ショットピーニング処理の後に蓋部材で塞ぐ構成の場合は、ソール部分に必要な耐久強度を確保するために、上記のアモルファス合金箔を複合したタイプを用いると好適である。
［００２９］  また、蓋部材は射出成形による樹脂を使用することもできる。樹脂にはＡＢＳ樹脂やポリプロプレン樹脂、ポリアミド樹脂等の単体でもよく、またガラス繊維のチップやパウダーを混入して強度を高めることもできるし、単体使用によって透明性を利用した外観にすることも可能である。
［００３０］  また、蓋部材に金属材料を使用することも可能であり、特にソール部に使用するとヘッドの重心位置を低くすることができ、またサイド部に使用すると重心位置を深くすることができるが、ヘッド本体部との接合には溶接等の高温の発熱を伴う方法は避け、比較的低温度領域である接着材を使用するか、嵌合、ねじ止め又はこれらの併用が好適である。
［００３１］  ピーニングを行う方法として、細いノズルを差し込むのではなく、太いパイプを通じてショット材を投射する方法もある。この場合、パイプが太いため、フェース背面に衝突させるように差し込むのが難しいので、図１３のようにパイプを折り曲げると良い。
［００３２］  以上は、ゴルフクラブヘッドのウッドヘッドにショットピーニングを施す実施例を記述してきたが、レーザーピーニング等の他のピーニング手段を用いること、及びアイアンヘッドにおいても同様に本発明による工夫がフェース内面に施した改質処理の効果を消失することなく製造可能であることは言うまでもない。
【産業上の利用可能性】［００３３］  本発明のゴルフクラブヘッドの製造方法は、性能、強度や美観に優れたゴルフクラブヘッド及びゴルフクラブの提供を可能とするものである。
【図１】
2004101079.tif 000003
【図２】
2004101079.tif 000004
【図３】
2004101079.tif 000005
【図４】
2004101079.tif 000006
【図５】
2004101079.tif 000007
【図６】
2004101079.tif 000008
【図７】
2004101079.tif 000009
【図８】
2004101079.tif 000010
【図９】
2004101079.tif 000011
【図１０】
2004101079.tif 000012
【図１１】
2004101079.tif 000013
【図１２】
2004101079.tif 000014
【図１３】
2004101079.tif 000015
【手続補正書】
【提出日】平成16年9月13日(2004.9.13)
【手続補正００１】
【補正対象書類名】特許請求の範囲
【補正対象項目名】特許請求の範囲
【補正方法】変更
【補正の内容】
【特許請求の範囲】
【請求項１】
（補正後）金属からなる中空構造のゴルフクラブヘッドにおいて、トップ部又はソール部に開口を有するヘッド本体部を形成した後、フェース及びフェース周辺を内面からピーニング処理を施し、その後、該開口を塞いだことを特徴とするゴルフクラブヘッドの製造方法。
【請求項２】
樹脂、ＦＲＰ又は金属製の蓋部材で開口を塞いだことを特徴とする請求の範囲第１項に記載のゴルフクラブヘッドの製造方法。
【請求項３】
蓋部材は、接着、嵌合又はねじ止めによって取り付けられることを特徴とする請求の範囲第２項に記載のゴルフクラブヘッドの製造方法。
【手続補正書】
【提出日】平成16年11月17日(2004.11.17)
【手続補正１】
【補正対象書類名】明細書
【補正対象項目名】全文
【補正方法】変更
【補正の内容】
【発明の詳細な説明】
【技術分野】
【０００１】
本発明はゴルフクラブヘッドの製造方法に関するものである。
【背景技術】
【０００２】
従来、金属製ゴルフクラブヘッド（以下「ヘッド」と言う。）は、その強度や美観の向上などを目的として様々な熱処理や表面処理等（以下「改質処理等」と言う。）が行なわれており、例えば内面にピーニング処理を施して圧縮応力を残留させること（例えば特許文献１）、浸炭処理を施すこと（例えば特許文献２）などが知られている。
【０００３】
また、金属製ヘッド、特に中空構造を有するヘッドは、二以上の部材を溶接接合して製造するのが最も一般的であるが、部材が異種材である場合の溶接は溶解温度の違いにより接合強度の不足が生じることが知られている。
【０００４】
更に、トップに開口を設け、該開口部をＦＲＰで塞いだゴルフクラブヘッドも知られている（例えば特許文献３）。これは、開口部の縁をＦＲＰで上下から挟んで接着するものである。
【特許文献１】特開２００３−１０３６６号公報
【特許文献２】特開平６−２６１９６０号公報
【特許文献３】特開２００３−２０５０５５号公報
【発明の開示】
【発明が解決しようとする課題】
【０００５】
各種改質処理等は加熱によって効果が消失するものが多く、本発明者らのテストによると溶接時の熱によっても効果の消失する場合があることが判明した。例えば、ピーニング処理は、被処理部材の表面付近に圧縮応力を残留させ、疲労強度を向上させるが、溶接時の熱で高温化することで、金属組織が再結晶化し、残留応力が失われると考えられる。
【０００６】
本発明は、係る実情に鑑み、改質処理を施した後に、発熱が比較的低温領域である方法によって接合等の加工を行なうことにより、改質処理等の効果を維持するヘッドの製造方法を提供しようとするものである。
【課題を解決するための手段】
【０００７】
本発明は、金属からなる中空構造のヘッドにおいて、トップ部、ソール部又はサイド部に開口を有するヘッド本体部を形成した後、フェースの内面にピーニング処理を施し、その後、該開口を塞いだことを特徴とするヘッドの製造方法を提供することで上記の課題を解決する（請求の範囲第１項）。トップ部、ソール部、サイド部のフェースに近い部分、即ちフェース周辺部も大きな応力にさらされるので、この部分にもピーニング処理を施すとより効果的である。その場合、フェースとフェース周辺部を一体化したフェースプレートとするのが好適である。フェースとフェース周辺部の間に溶接部が存在すると、ピーニングが接合強度に悪影響を与えたり、接合部ではピーニングの効果が得られないおそれがあるからである。
【０００８】
また本発明は、樹脂、FRP又は金属製の蓋部材で開口を塞いだ請求項１に記載のヘッドの製造方法を提供することで上記の課題を解決する（請求の範囲第２項）。
【０００９】
また本発明は、蓋部材は、接着、嵌合又はねじ止めによって取り付けられる請求項２に記載のヘッドの製造方法を提供することで上記の課題を解決する（請求の範囲第３項）。
【発明の効果】
【００１０】
請求項１〜３記載のヘッドの製造方法によれば、成形工程において施した改質処理等の効果を失うことなく、簡便に且つ低コストで、性能、強度や美観に優れたヘッドを製造できるという優れた効果を奏し得る。
【発明を実施するための最良の形態】
【００１１】
以下、本発明の実施形態を、添付図面を参照して説明する。
【実施例１】
【００１２】
図１は本発明によるヘッドの実施例であり、ヘッド本体１と接合前のフェースプレート２及びトップ蓋部材３からなるウッドヘッドの斜視図である。フェース部４、トップ部５、ソール部６、サイド部７及びホーゼル部８を含むヘッド本体１は、フェース部４及びトップ部５の中央部が大きく開口され、フェース開口９及びトップ開口１０からはソール部６及びサイド部７の内側面が見えている。フェースプレート２は、ヘッド本体１のフェース開口９に溶接により接合される。ヘッド本体１は、例えばチタン合金の精密鋳造製法によって形成される。
【００１３】
図２は、上記のヘッド本体１のフェース部４のフェース開口９に、Ｔｉ-１３Ｖ-１１Ｃｒ-３Ａｌ或いはＴｉ-１５Ｖ−６Ｃｒ−３Ａｌの組成を有するチタン合金の圧延材料からなるフェースプレート２を、レーザー溶接、電子ビーム溶接又はティグ溶接によって接合したものである。フェースプレート２を、ヘッド本体と別部材のより高強度な圧延材料を用いることにより、フェース部分の強度を高めることができ、ヘッドの高反発化及び高慣性モーメント化にも有利である。
【００１４】
フェースプレート２の材料は上記の他に、例えばＴｉ−１５Ｖ−３Ｃｒ−３Ｓｎ−３Ａｌ、Ｔｉ−１５Ｍｏ−５Ｚｒ、Ｔｉ−１５Ｍｏ−５Ｚｒ−３Ａｌ、Ｔｉ−３Ａｌ−８Ｖ−６Ｃｒ−４Ｍｏ−４Ｚｒ、Ｔｉ−２２Ｖ−４Ａｌが例示される。
【００１５】
図３及び図４は、ヘッド本体１のトップ部５に設けたトップ開口１０の別の形状例であり、開口形状は図１乃至図４の例に限らず三分割、四分割も可能である。図５及び図６は、ヘッド本体１のソール部６に設けたソール開口１１の形状例である。更に図７は、ヘッド本体のサイド部７にサイド開口１２を設けた例である。
【００１６】
上記のヘッド本体１に設けたトップ開口１０、ソール開口１１またはサイド開口１２を利用し、該開口部からピーニング装置のノズルを差し込んで、ヘッド本体１のフェース及びフェース周辺を内面からピーニング処理の後に、後述の蓋部材をヘッド本体の開口部に装着するのである。図１〜７に示した構造のウッドヘッドは、いずれも本発明を好適に適用できるものの例である。
【００１７】
図８はトップ部５に設けたトップ開口１０からピーニング装置のノズル１３を挿入し、フェース及びフェース周辺の内面にショットピーニング処理を行なっている状態のヘッド本体１の概念図であり、同様に図９はソール部６に設けたソール開口１１から、同様に図１０はサイド部７に設けたサイド開口１２からノズル１３を挿入してショットピーニング処理を行なっている状態の概念図である。
【００１８】
図１１はヘッド本体１のトップ部５に設けられたトップ開口１０を塞ぐためのトップ蓋部材３の斜視図である。図１２はトップ蓋部材３を、ヘッド本体１のトップ開口１０に装着したヘッドの外観図である。蓋部材３は、カーボン繊維クロスの熱間加圧積層により成形された複合材料を用いた。
【００１９】
ピーニング処理用のショット材は、フェース部材より硬度の大きい材料を使用する必要がある。ショット材の硬度が小さいと、フェース部と衝突しても十分な局部的変形を生じさせることができず、圧縮応力を残留させることができないからである。ショット材としては、例えば高炭素クロム軸受鋼ＳＵＪ２を用い、更に直径は１ｍｍ以上が好適である。また、アモルファス組織を有する金属もショット材として好適である。硬度が高く、更に弾性域が広くて組成変形をしにくいので、フェース材に対し効率的に圧縮応力を残留させることができ、且つショット材としての耐久性に優れるからである。
【００２０】
また、ショット材は角の無い形状のものを使用すべきで、理想的には球を用いると好適である。角の有るショット材では、フェース内面に新たな傷をつけることとなり、この傷から切欠効果により疲労等が発生する恐れがある。これと関係して、粒数が少なく、交換が容易で、滑らかな面が得られる超音波ショットピーニングは有利である。エア式ショットピーニングでは、大量に高価な粒を使用し、長期間の使用で粒真円度がくずれ、安定した滑らかな表面が得られないからである。
【００２１】
前述の通り、ピーニング処理を施すことにより、残留応力による疲労強度の向上を図ることができるが、係るピーニングの効果は熱を加えることにより失われてしまう。熱を加えることにより金属材料が再結晶化し、ピーニングによって生じた残留応力が失われるためであり、フェース部が再結晶温度以上にならない成形手段を講じなければならない。
【００２２】
フェース部材に用いるチタン合金の再結晶温度は２５０℃以上であり、よって少なくとも２００℃以下で加工ができる接着によって蓋部材の装着を行なった。使用する接着剤は、例えばエポキシ系の場合で１５０℃から０℃の可使範囲で、変性エポキシ接着剤でも２００℃以下である。温度範囲を越えた工程による接着は、十分な接着強度が得られ難いとともに、作業性も低下し適さない。
【００２３】
また、ヘッド本体の開口を塞ぐ蓋部材を装着する接合面の幅を１５ｍｍ以上とすることにより、ヘッドとして十分な接合強度が確保され、必要な耐久性が得られる。
【００２４】
ところで、前述のとおり特許文献３にて、蓋部材の本体との接合部形状を二股にして挟み込む方法が開示されているが、接合に必要な面積を確保するために挟み込む形状にするのは、成形が困難でコストが高い。これに対し本願発明は、単純な平面接合部を用い、且つ十分な接合面積を得るために、１５ｍｍ幅の接合帯を設けることにより、成形が容易で低コストでありながら十分な接合強度を確保することができるものである。
【００２５】
蓋部材に用いる材料は、ヘッド本体と同じ金属材料でもよいが、ヘッド本体より低比重材が好ましい。例えばカーボン繊維を用いた複合材料を使用すると、軽量でヘッドの重心位置を低く設定することや、ヘッドの慣性モーメントを大きくしたり、ヘッド体積を大きくすることが可能で好適である。
【００２６】
また、蓋部材の複合材料には、基材となるカーボン繊維にアラミド繊維を混入したり、アラミド繊維のクロス層を挟むこと、繊維状に加工したアモルファス合金箔を混入することもできる。特に、ソール部６にソール開口１１を設けて、ショットピーニング処理の後に蓋部材で塞ぐ構成の場合は、ソール部分に必要な耐久強度を確保するために、上記のアモルファス合金箔を複合したタイプを用いると好適である。
【００２７】
また、蓋部材は射出成形による樹脂を使用することもできる。樹脂にはＡＢＳ樹脂やポリプロプレン樹脂、ポリアミド樹脂等の単体でもよく、またガラス繊維のチップやパウダーを混入して強度を高めることもできるし、単体使用によって透明性を利用した外観にすることも可能である。
【００２８】
また、蓋部材に金属材料を使用することも可能であり、特にソール部に使用するとヘッドの重心位置を低くすることができ、またサイド部に使用すると重心位置を深くすることができるが、ヘッド本体部との接合には溶接等の高温の発熱を伴う方法は避け、比較的低温度領域である接着材を使用するか、嵌合、ねじ止め又はこれらの併用が好適である。
【００２９】
ピーニングを行う方法として、細いノズルを差し込むのではなく、太いパイプを通じてショット材を投射する方法もある。この場合、パイプが太いため、フェース背面に衝突させるように差し込むのが難しいので、図１３のようにパイプを折り曲げると良い。
【００３０】
以上は、ゴルフクラブヘッドのウッドヘッドにショットピーニングを施す実施例を記述してきたが、レーザーピーニング等の他のピーニング手段を用いること、及びアイアンヘッドにおいても同様に本発明による工夫がフェース内面に施した改質処理の効果を消失することなく製造可能であることは言うまでもない。
【産業上の利用可能性】
【００３１】
本発明のゴルフクラブヘッドの製造方法は、性能、強度や美観に優れたゴルフクラブヘッド及びゴルフクラブの提供を可能とするものである。
【図面の簡単な説明】
【００３２】
【図１】本発明からなるウッドヘッドのヘッド本体に、フェース部材及びトップ部を塞ぐトップ蓋部材を装着する前のウッドヘッドの斜視図である。
【図２】ヘッド本体にフェース部材を溶接により接合した状態のウッドヘッドの斜視図である。
【図３】トップ部の別の開口形状の斜視図である。
【図４】トップ部のニ分割開口形状の斜視図である。
【図５】ソール部開口のウッドヘッドの斜視図である。
【図６】ソール部の別の開口形状の斜視図である。
【図７】サイド部開口のヘッドの斜視図である。
【図８】トップ部の開口部を利用してショットピーニング処理を行なう場合の概要説明図である。
【図９】ソール部の開口部を利用してショットピーニング処理を行なう場合の概要説明図である。
【図１０】サイド部の開口部を利用してショットピーニング処理を行なう場合の概要説明図である。
【図１１】トップ開口を塞ぐトップ蓋部材である。
【図１２】トップ蓋部材を装着したヘッドである。
【図１３】トップ部の開口部を利用してショットピーニング処理を行なう他の例の概要説明図である。
【符号の説明】
【００３３】
１  ヘッド本体
２  フェースプレート
３  トップ蓋部材
４  フェース部
５  トップ部
６  ソール部
７  サイド部
８  ホーゼル部
９  フェース開口
１０  トップ開口
１１  ソール開口
１２  サイド開口
１３  ピーニング装置のノズル
【手続補正２】
【補正対象書類名】特許請求の範囲
【補正対象項目名】全文
【補正方法】変更
【補正の内容】
【特許請求の範囲】
【請求項１】
金属からなる中空構造のゴルフクラブヘッドにおいて、トップ部又はソール部に開口を有するヘッド本体部を形成した後、フェース及びフェース周辺を内面からピーニング処理を施し、その後、該開口を塞いだことを特徴とするゴルフクラブヘッドの製造方法。
【請求項２】
樹脂、ＦＲＰ又は金属製の蓋部材で開口を塞いだことを特徴とする請求項１に記載のゴルフクラブヘッドの製造方法。
【請求項３】
蓋部材は、接着、嵌合又はねじ止めによって取り付けられることを特徴とする請求項２に記載のゴルフクラブヘッドの製造方法。
【国際調査報告】
2004101079.tif 000016
2004101079.tif 000017